0 . 0125 g 의 RE 마이크 로 입자 가 첨가 된 20 g 의 정제 석영 분말 을 포함 하 는 슬러리 를 제조 하 였 다 . 유리 용기 내 에 함유 된 슬러리 를 상업 적 초음파 세정 수조 내 에서 2 분 동안 교반 한 후 , 석영 입자 가 모두 내려가 게 되 는 한편 물 은 상부 에서 오버플로 우 되 는 속도 로 물 이 느리 게 흐르 고 있 는 세정 칼럼 에 첨가 하 였 다 . 오버플로 잉 된 물 을 0 . 7 μ m 공극 크기 의 유리 섬유 필터 를 통해 여과 하 였 다 . 그런 후 필터 및 잔류물 을 묽 은 플루오르화 수소산 으로 처리 하 여 석영 의 잔류물 및 RE 마이크 로 입자 의 잔류물 을 남기 고 유리 섬유 를 용해 시켰 다 . 플루오르화 수소산 의 제거 후 에 , 세정 된 미세 물 을 미국 특허 9 , 776 , 194 B 에 기술 된 분석 공정 의 일부 를 형성 하 는 밀도 분리 방법 을 사용 하 여 처리 하 였 다 . 이 공정 을 사용 하 여 , 0 . 0025 g 의 RE 마이크 로 입자 를 회수 하 였 고 , 이 는 초기 석영 샘플 로부터 이 들 입자 의 20 % 제거 를 나타내 었 다 .